СЫРЬЕВАЯ СМЕСЬ ДЛЯ ИМИТАЦИИ ПРИРОДНОГО КАМНЯ
CRUDE MIXTURE FOR IMITATION OF NATURAL STONE

Изобретение относится к области производства искусственных материалов, имитирующих природные.
Известна сырьевая смесь для имитации природного камня, включающая, мас.%: измельченный доменный шлак 23,0-27,0; угольная пыль 23,0-27,0; измельченная слюда 23,0-27,0; жидкое стекло 23,0-27,0 [1].
Задача изобретения состоит в повышении прочности имитации природного камня.
Технический результат достигается тем, что сырьевая смесь для имитации природного камня, включающая измельченный доменный шлак, угольную пыль, дополнительно включает портландцемент, суперпластификатор С-3 и железистые кварциты при следующем соотношении компонентов, мас.%: измельченный и просеянный через сетку №014 доменный шлак 15,0-20,0; угольная пыль 5,0-7,0; портландцемент 21,0-25,0; суперпластификатор С-3 1,0-1,3 измельченные и просеянные через сетку №5 железистые кварциты 46,7-58,0 при водоцементном отношении 0,5-0,6.
В таблице приведены составы сырьевой смеси для имитации природного камня.
Таблица
Компоненты
Состав, мас.%:
1
2
3
Измельченный и просеянный через сетку №014 доменный шлак (гранулированный)
15,0
17,0
20,0
Угольная пыль (каменный уголь)
5,0
-
7,0
Угольная пыль (бурый уголь)
-
6,0
-
Портландцемент (М 500)
21,0
23,0
25,0
Суперпластификатор С-3
1,0
1,1
1,3
Измельченные и просеянные через сетку №5 железистые кварциты
58,0
52,9
46,7
Водоцементное отношение
0,6
0,55
0,5
Прочность камня при сжатии (в возрасте 28 сут.), МПа
~10
~10
~13
Отходы горно-обогатительного комбината представляют собой железистые кварциты в виде щебня сухой магнитной сепарации, содержащего 70,0 мас.% кремнезема и до 14-18 мас.% железа и мелкого песка.
Подготовленные компоненты дозируют в требуемых количествах и смешивают. Из полученной смеси формуют (например, в металлических формах) «природный камень» желаемого размера и конфигурации. Затем оставляют изделие до полного отверждения на воздухе при комнатной температуре.
Источники информации
1. RU 2440944, 2012.